(57)【要約】      （修正有）【課題】ガーゼ織物の特徴である通気性と軽量性を維持するとともに、肌触りが良く（柔らかく）、保温性に優れる多重ガーゼ織物を提供する。【解決手段】多重ガーゼ織物は、表面に相当する第１ガーゼ組織Ｇ１、裏面に相当する第２ガーゼ組織Ｇ２および中間層に相当する第３ガーゼ組織Ｇ３を含む複数のガーゼ組織から構成される。第１ガーゼ組織Ｇ１と第２ガーゼ組織Ｇ２とは、直接的及び／又は間接的に結ばれる。第１ガーゼ組織Ｇ１は、経糸１，２に、撚り係数が３．０以下の第１撚糸を用い、緯糸Ａ，Ｂに、撚り係数が３．０以下の第２撚糸を用いて形成される。第２ガーゼ組織Ｇ２は、経糸３，４に、撚り係数が３．３以上の第３撚糸を用い、緯糸Ｃ，Ｄに、撚り係数が３．３以上の第４撚糸を用いて形成される。第３ガーゼ組織Ｇ３は、経糸５，６に、撚り係数が３．３以上の第５撚糸を用い、緯糸Ｅ，Ｆに、撚り係数が３．３以上の第６撚糸を用いて形成される。【選択図】図１
0003208614.tif 000002
【実用新案登録請求の範囲】
【請求項１】
表面層に相当する第１ガーゼ組織および裏面層に相当する第２ガーゼ組織を含み、
前記第１ガーゼ組織と前記第２ガーゼ組織とは、直接的及び／又は間接的に、結ばれてなり、
前記第１ガーゼ組織は、
少なくとも経糸または緯糸の一方に、撚り係数が３．０以下の第１撚糸を用いて形成され、
前記第２ガーゼ組織は、
経糸に、撚り係数が３．３以上の第３撚糸を用い、
緯糸に、撚り係数が３．３以上の第４撚糸を用いて
形成される
ことを特徴とする多重ガーゼ織物。
【請求項２】
前記第１ガーゼ組織は、
経糸または緯糸の他方に、撚り係数が３．０以下の第２撚糸を用いて形成される
ことを特徴とする請求項１記載の多重ガーゼ織物。
【請求項３】
前記第１ガーゼ組織は、
経糸または緯糸の他方に、撚り係数３．３以上の第２撚糸を用いて形成される
ことを特徴とする請求項１記載の多重ガーゼ織物。
【請求項４】
二重ガーゼ織物である
ことを特徴とする請求項１〜３いずれか記載の多重ガーゼ織物。
【請求項５】
３重以上のガーゼ織物であって、
中間層に相当する第３ガーゼ組織を含み、
前記第３ガーゼ組織は、
経糸に、撚り係数が３．３以上の第５撚糸を用い、
緯糸に、撚り係数が３．３以上の第６撚糸を用いて
形成される
ことを特徴とする請求項１〜３いずれか記載の多重ガーゼ織物。
【請求項６】
請求項１〜請求項５いずれかの多重ガーゼ織物により縫製されてなる
ことを特徴とする衣類。
【請求項７】
請求項１〜請求項５いずれかの多重ガーゼ織物により縫製されてなる
ことを特徴とする寝具類。
【考案の詳細な説明】
【技術分野】
【０００１】
本考案は多重ガーゼ織物に関する。
【背景技術】
【０００２】
ガーゼ織物は、比較的細い糸により粗く織られた平織物である。一般に、密実（中空でない）な綿撚糸を用いる。
【０００３】
綿ガーゼ織物には、１重織物、２重織物、３重織物などがある。１重ガーゼ織物は、例えば医療用途や布巾に用いられている。２重ガーゼ織物は、例えば被服やハンカチ等に用いられている。綿糸（主に４０英式番手の単糸）が用いられている。３重ガーゼ織物は、例えばタオルや寝装品に用いられている。綿糸が用いられている。１重の組織において、インチ当たりのタテヨコの糸本数の合計が５０本〜１２０本の密度であることが一般的である。５０本未満の密度だとガーゼを構成しない。１２０本超の高密度のものは、一般にガーゼと呼ばない。
【０００４】
図８は、一般的な２重ガーゼ織物の断面図である。２重ガーゼ織物は、表面ガーゼ組織と裏面ガーゼ組織とを備える。ガーゼ組織は経糸（縦糸）と緯糸（横糸）とから構成される。経糸供給に合わせて、緯糸を打ち込むことにより、平織構造のガーゼ組織が形成される。表面ガーゼ組織形成および裏面ガーゼ組織形成とともに、適宜、表面ガーゼ組織と裏面ガーゼ組織とを接結する。図示のように経糸により接結部を形成しても良いし、緯糸により接結部を形成しても良い。
【先行技術文献】
【特許文献】
【０００５】
【特許文献１】特開2004-107824
【考案の概要】
【考案が解決しようとする課題】
【０００６】
ガーゼは、粗い（糸と糸との間の隙間が大きい）織物である。ガーゼは粗い平織物の為、抜群の通気性と、抜群の軽量性を有する。
【０００７】
一方で、ガーゼ織物は保温性に乏しい。多重ガーゼとしても厚みが薄く、保温性を期待できない。充分な保温性を確保しようと重ねる枚数を増やすと、軽量性が著しく損なわれる。
【０００８】
ガーゼは、粗い織物であるため、弾力性や柔らかさが乏しい。
【０００９】
ガーゼは、粗い織物である結果、例えば衣服として用いると肌が透けてしまう。なお、糸の太さを太くしたり、高密度にすると、防透性は向上するが、ガーゼの特徴である通気性や軽量性が著しく損なわれる。
【００１０】
以上の理由から、従来のガーゼ織物の諸性能では、衣類や寝具類の生地に適用するには不十分であり改善の余地があると考えられた。
【００１１】
本考案は上記課題を解決するものであり、ガーゼ織物の特徴である通気性と軽量性を維持するとともに、肌触りが良く（柔らかく）、保温性に優れた多重ガーゼ織物を提供することを目的とする。
【課題を解決するための手段】
【００１２】
上記課題を解決する考案の一態様は、表面層に相当する第１ガーゼ組織および裏面層に相当する第２ガーゼ組織を含む多重ガーゼ織物である。前記第１ガーゼ組織と前記第２ガーゼ組織とは、直接的及び／又は間接的に、結ばれてなる。前記第１ガーゼ組織は、少なくとも経糸または緯糸の一方に、撚り係数が３．０以下の第１撚糸を用いて形成され、前記第２ガーゼ組織は、経糸に、撚り係数が３．３以上の第３撚糸を用い、緯糸に、撚り係数が３．３以上の第４撚糸を用いて形成される。
【００１３】
上記考案の態様において、好ましくは、前記第１ガーゼ組織は、経糸または緯糸の他方に、撚り係数が３．０以下の第２撚糸を用いて形成される。
【００１４】
上記考案の態様において、好ましくは、前記第１ガーゼ組織は、経糸または緯糸の他方に、撚り係数３．３以上の第２撚糸を用いて形成される。
【００１５】
上記考案の態様において、好ましくは、二重ガーゼ織物である。
【００１６】
上記考案の態様において、好ましくは、３重以上のガーゼ織物であって、中間層に相当する第３ガーゼ組織を含み、前記第３ガーゼ組織は、経糸に、撚り係数が３．３以上の第５撚糸を用い、緯糸に、撚り係数が３．３以上の第６撚糸を用いて形成される。
【００１７】
上記課題を解決する考案の一態様は、前記多重ガーゼ織物により縫製されてなる衣類である。
【００１８】
上記課題を解決する考案の一態様は、前記多重ガーゼ織物により縫製されてなる寝具類である。
【考案の効果】
【００１９】
本考案の多重ガーゼ織物は、ガーゼ織物の特徴である通気性と軽量性を維持するとともに、肌触りが良く（柔らかく）、保温性に優れる。
【図面の簡単な説明】
【００２０】
【図１】第１実施形態に係る多重ガーゼ織物の断面図
【図２】第２実施形態に係る多重ガーゼ織物の断面図
【図３】第３実施形態に係る多重ガーゼ織物の断面図
【図４】第４実施形態に係る多重ガーゼ織物の断面図
【図５】第５実施形態に係る多重ガーゼ織物の断面図
【図６】第６実施形態に係る多重ガーゼ織物の断面図
【図７】従来技術に係る３重ガーゼ織物の断面図
【図８】従来技術に係る２重ガーゼ織物の断面図
【考案を実施するための形態】
【００２１】
＜第１実施形態＞
〜構成〜
図１は第１実施形態に係る多重ガーゼ織物の断面図である。本考案はＮ（Ｎは２以上の整数）重ガーゼ織物であるが、考案を理解しやすいように、３重ガーゼ織物について説明する。
【００２２】
ガーゼ織物は、表面層ガーゼＧ１と、裏面層ガーゼＧ２と、中間層ガーゼＧ３とを備える。
【００２３】
表面層ガーゼＧ１と裏面層ガーゼＧ２とは中間層ガーゼＧ３を通過して直接的に接結されていてもよいし、表面層ガーゼＧ１および裏面層ガーゼＧ２が中間層ガーゼＧ３を介して間接的に接結されていてもよい。
【００２４】
また、図示のように経糸により接結部を形成しても良いし、緯糸により接結部を形成しても良い。
【００２５】
また、図示のように中間層ガーゼＧ３の糸により接結部を形成しても良いし、表面層ガーゼＧ１および裏面層ガーゼＧ２の糸に接結部を形成しても良い。
【００２６】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【００２７】
経糸１，２には、撚り係数が３．０以下の撚糸（第１撚糸）を用いる。緯糸Ａ，Ｂには、撚り係数が３．０以下の撚糸（第２撚糸）を用いる。
【００２８】
裏面層ガーゼＧ２は、経糸３，４と緯糸Ｃ，Ｄとから構成される。経糸３，４に緯糸Ｃ，Ｄを供給して交差させる平織構造が形成される。
【００２９】
経糸３，４には、撚り係数が３．３以上の撚糸（第３撚糸）を用いる。緯糸Ｃ，Ｄには、撚り係数が３．３以上の撚糸（第４撚糸）を用いる。
【００３０】
中間層ガーゼＧ３は、経糸５，６と緯糸Ｅ，Ｆとから構成される。経糸５，６に緯糸Ｅ，Ｆを供給して交差させる平織構造が形成される。
【００３１】
経糸５，６には、撚り係数が３．３以上の撚糸（第５撚糸）を用いる。緯糸Ｅ，Ｆには、撚り係数が３．３以上の撚糸（第６撚糸）を用いる。
【００３２】
すなわち、表面層ガーゼＧ１では、経糸および緯糸とも弱撚糸（または無撚糸）により形成され、裏面層ガーゼＧ２および中間層ガーゼＧ３では、経糸および緯糸とも一般的な撚糸により形成される。裏面層ガーゼＧ２および中間層ガーゼＧ３は、従来より一般に用いられているガーゼ組織である。
【００３３】
なお、撚り係数が３．３以上の撚糸は一般的に用いられる撚糸である。撚り係数が３．０以下の撚糸は弱撚糸と呼ばれる。さらに、撚り係数が１．０以下の撚糸は無撚糸に含まれる。
【００３４】
一般的な撚糸として撚り係数が３．５以上の撚糸を用い、弱撚糸として撚り係数が２．５以下の撚糸を用いると、後述する効果はより顕著になる。
【００３５】
撚り係数とは、糸の太さを考慮した撚りの強弱の指標である。数字の大きい方ほど強い撚りを示す。糸番手の平方根に撚り係数を掛けた値が、１インチ当たりの撚り数となる。
【００３６】
〜変形例〜
第１撚糸と第２撚糸は同じ撚り係数（弱撚糸または無撚糸）でもよいし、弱撚糸または無撚糸となる範囲で異なっていてもよい。第３〜６撚糸は同じ撚り係数（一般的な撚糸）でもよいし、一般的な撚糸となる範囲で異なっていてもよい。
【００３７】
また、第１撚糸〜第６撚糸は、中空糸であってもよいが、密実糸であることがより好ましい。
【００３８】
第１撚糸〜第６撚糸は、綿糸であることが好ましいが、レーヨン等植物由来の再生繊維を適用してもよい。
【００３９】
なお、第１撚糸〜第６撚糸は、同番手であってもよいが、異なっていてもよい。
【００４０】
また、図１における例示では、第１撚糸〜第６撚糸は同番手である前提である。弱撚糸（または無撚糸）は同番手の撚糸に比べて膨らみ太くなったように見える。したがって、第１撚糸および第２撚糸は、第３〜６撚糸に比べて太く図示されている。
【００４１】
説明の簡略化のため、組織Ｇ１を表面層ガーゼとし、組織Ｇ２を裏面層ガーゼとしたが、組織Ｇ１を裏面層ガーゼとし、組織Ｇ２を表面層ガーゼとしてもよい。すなわち、表面層ガーゼはおよび中間層ガーゼは一般的な撚糸より形成され、裏面層ガーゼは弱撚糸（または無撚糸）より形成される。
【００４２】
〜効果〜
図７は、従来技術の３重ガーゼ織物の断面図である。従来技術と比較することにより、本実施形態の効果について説明する。
【００４３】
従来技術では、３層（Ｇ１〜Ｇ３）とも撚糸により形成されている。これに対し、本実施形態では、表面層ガーゼＧ１は、弱撚糸（または無撚糸）により形成され、裏面層ガーゼＧ２および中間層ガーゼＧ３は、撚糸により形成される。
【００４４】
したがって、表面層ガーゼＧ１は弱撚糸（または無撚糸）の特徴である柔らかさと嵩高感を有する。また、弱撚糸（または無撚糸）は同番手の撚糸に比べて膨らみ太くなったように見える。これにより、防透性は向上する。
【００４５】
ところで、ガーゼ組織は、経糸に緯糸を供給することにより形成される。ガーゼ組織が形成された後、洗浄や染色等の水分を含ませる工程を経て、乾燥させると、ガーゼ組織は収縮する。そのとき、撚糸と弱撚糸（または無撚糸）では収縮率が異なる。すなわち、撚糸は収縮しやすいのに対し、弱撚糸（または無撚糸）は収縮しにくい。
【００４６】
従って、従来技術では、３層が均等に収縮し、皺にならないのに対し、本実施形態では、表面層ガーゼＧ１は収縮しにくい。裏面層ガーゼＧ２および中間層ガーゼＧ３が収縮する結果、表面層ガーゼＧ１は追従できずに、皺が発生する。皺の凹凸により、嵩高性が向上し、肌触りが良く（柔らかく）、保温性が向上する。
【００４７】
一方、裏面層ガーゼＧ２および中間層ガーゼＧ３は、従来より一般に用いられているガーゼ組織であるため、従来技術に準ずる強度を有する。これにより、衣服等の縫製分野に適用できる。また、ガーゼ織物の特徴である通気性と軽量性を維持する。
【００４８】
＜第２・３実施形態＞
図２は第２実施形態に係る多重ガーゼ織物の断面図である。３重ガーゼ織物は表面層ガーゼＧ１と、裏面層ガーゼＧ２と、中間層ガーゼＧ３とを備える。表面層ガーゼＧ１と裏面層ガーゼＧ２とは直接的または間接的に接結されている。
【００４９】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【００５０】
経糸１，２には、撚り係数が３．０以下の撚糸（第１撚糸）を用いる。緯糸Ａ，Ｂには、３．３以上の撚糸（第２撚糸）を用いる。
【００５１】
裏面層ガーゼＧ２は、経糸３，４と緯糸Ｃ，Ｄとから構成される。経糸３，４に緯糸Ｃ，Ｄを供給して交差させる平織構造が形成される。
【００５２】
経糸３，４には、撚り係数が３．３以上の撚糸（第３撚糸）を用いる。緯糸Ｃ，Ｄには、撚り係数が３．３以上の撚糸（第４撚糸）を用いる。
【００５３】
中間層ガーゼＧ３は、経糸５，６と緯糸Ｅ，Ｆとから構成される。経糸５，６に緯糸Ｅ，Ｆを供給して交差させる平織構造が形成される。
【００５４】
経糸５，６には、撚り係数が３．３以上の撚糸（第５撚糸）を用いる。緯糸Ｅ，Ｆには、撚り係数が３．３以上の撚糸（第６撚糸）を用いる。
【００５５】
すなわち、表面層ガーゼＧ１では、経糸は弱撚糸（または無撚糸）により形成され、緯糸は一般的な撚糸により形成される。裏面層ガーゼＧ２および中間層ガーゼＧ３では、経糸および緯糸とも一般的な撚糸により形成される。裏面層ガーゼＧ２および中間層ガーゼＧ３は、従来より一般に用いられているガーゼ組織である。
【００５６】
本願考案者は、当初、表面層ガーゼＧ１の経糸に弱撚糸（または無撚糸）を用いた場合、経糸方向のみに繰り返される皺（緯糸方向に延びる皺）が発生し、緯糸方向には皺が発生しないだろうと、考えていた。
【００５７】
しかしながら、第２実施形態に係る３重ガーゼを試作したところ、経糸方向の皺に追従して、緯糸方向にも皺が発生することがわかった。
【００５８】
したがって、第２実施形態は、第１実施形態に準ずる効果が得られる。
【００５９】
図３は第３実施形態に係る多重ガーゼ織物の断面図である。３重ガーゼ織物は表面層ガーゼＧ１と、裏面層ガーゼＧ２と、中間層ガーゼＧ３とを備える。表面層ガーゼＧ１と裏面層ガーゼＧ２とは直接的または間接的に接結されている。
【００６０】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【００６１】
経糸１，２には、撚り係数が３．３以上の撚糸（第２撚糸）を用いる。緯糸Ａ，Ｂには、３．０以下の撚糸（第１撚糸）を用いる。
【００６２】
裏面層ガーゼＧ２は、経糸３，４と緯糸Ｃ，Ｄとから構成される。経糸３，４に緯糸Ｃ，Ｄを供給して交差させる平織構造が形成される。
【００６３】
経糸３，４には、撚り係数が３．３以上の撚糸（第３撚糸）を用いる。緯糸Ｃ，Ｄには、撚り係数が３．３以上の撚糸（第４撚糸）を用いる。
【００６４】
中間層ガーゼＧ３は、経糸５，６と緯糸Ｅ，Ｆとから構成される。経糸５，６に緯糸Ｅ，Ｆを供給して交差させる平織構造が形成される。
【００６５】
経糸５，６には、撚り係数が３．３以上の撚糸（第５撚糸）を用いる。緯糸Ｅ，Ｆには、撚り係数が３．３以上の撚糸（第６撚糸）を用いる。
【００６６】
すなわち、表面層ガーゼＧ１では、経糸は一般的な撚糸により形成され、緯糸は弱撚糸（または無撚糸）により形成される。裏面層ガーゼＧ２および中間層ガーゼＧ３では、経糸および緯糸とも一般的な撚糸により形成される。裏面層ガーゼＧ２および中間層ガーゼＧ３は、従来より一般に用いられているガーゼ組織である。
【００６７】
これにより、表面層ガーゼＧ１では、緯糸方向に繰り返される皺が発生するとともに、緯糸方向の皺に追従して、経糸方向にも皺が発生する。したがって、第３実施形態は、第１実施形態に準ずる効果が得られる。
【００６８】
＜第４−６実施形態＞
第１実施形態に係る多重ガーゼ織物は３重であったが、２重ガーゼとすることもできる。図４は、第４実施形態に係る多重ガーゼ織物の概念図である。
【００６９】
２重ガーゼ織物は表面層ガーゼＧ１と、裏面層ガーゼＧ２を備える。表面層ガーゼＧ１と裏面層ガーゼＧ２とは接結されている。
【００７０】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【００７１】
経糸１，２には、撚り係数が３．０以下の撚糸（第１撚糸）を用いる。緯糸Ａ，Ｂには、撚り係数が３．０以下の撚糸（第２撚糸）を用いる。
【００７２】
裏面層ガーゼＧ２は、経糸３，４と緯糸Ｃ，Ｄとから構成される。経糸３，４に緯糸Ｃ，Ｄを供給して交差させる平織構造が形成される。
【００７３】
経糸３，４には、撚り係数が３．３以上の撚糸（第３撚糸）を用いる。緯糸Ｃ，Ｄには、撚り係数が３．３以上の撚糸（第４撚糸）を用いる。
【００７４】
すなわち、表面層ガーゼＧ１では、経糸および緯糸とも弱撚糸（または無撚糸）により形成され、裏面層ガーゼＧ２では、経糸および緯糸とも一般的な撚糸により形成される。裏面層ガーゼＧ２は、従来より一般に用いられているガーゼ組織である。
【００７５】
図８は、従来技術の２重ガーゼ織物の断面図である。従来技術と比較することにより、本実施形態の効果について説明する。
【００７６】
第１実施形態ほどの生地強度を求められない場合は、中間層ガーゼＧ３を省略でき、２重ガーゼとすることができる。このときに、第１実施形態と同様の効果を得られる。
【００７７】
表面層ガーゼＧ１では、弱撚糸（または無撚糸）の特徴および皺形成の相乗作用により、柔らかさと嵩高感が向上する。嵩高感向上により、保温性や防透性が向上する。
【００７８】
一方、裏面層ガーゼＧ２は、従来より一般に用いられているガーゼ組織であるため、従来技術に準ずる強度を有する。これにより、衣服等の縫製分野に適用できる。また、ガーゼ織物の特徴である通気性と軽量性を維持する。
【００７９】
図５は第５実施形態に係る多重ガーゼ織物の断面図である。２重ガーゼ織物は表面層ガーゼＧ１と、裏面層ガーゼＧ２とを備える。表面層ガーゼＧ１と裏面層ガーゼＧ２とは接結されている。
【００８０】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【００８１】
経糸１，２には、撚り係数が３．０以下の撚糸（第１撚糸）を用いる。緯糸Ａ，Ｂには、３．３以上の撚糸（第２撚糸）を用いる。
【００８２】
裏面層ガーゼＧ２は、経糸３，４と緯糸Ｃ，Ｄとから構成される。経糸３，４に緯糸Ｃ，Ｄを供給して交差させる平織構造が形成される。
【００８３】
経糸３，４には、撚り係数が３．３以上の撚糸（第３撚糸）を用いる。緯糸Ｃ，Ｄには、撚り係数が３．３以上の撚糸（第４撚糸）を用いる。
【００８４】
すなわち、表面層ガーゼＧ１では、経糸は弱撚糸（または無撚糸）により形成され、緯糸は一般的な撚糸により形成される。裏面層ガーゼＧ２では、経糸および緯糸とも一般的な撚糸により形成される。裏面層ガーゼＧ２は、従来より一般に用いられているガーゼ組織である。
【００８５】
これにより、表面層ガーゼＧ１では、経糸方向に繰り返される皺が発生するとともに、経糸方向の皺に追従して、緯糸方向にも皺が発生する。したがって、第５実施形態は、第４実施形態に準ずる効果が得られる。
【００８６】
図６は第６実施形態に係る多重ガーゼ織物の断面図である。２重ガーゼ織物は表面層ガーゼＧ１と、裏面層ガーゼＧ２とを備える。表面層ガーゼＧ１と裏面層ガーゼＧ２とが接結されている。
【００８７】
表面層ガーゼＧ１は、経糸（縦糸）１，２と緯糸（横糸）Ａ，Ｂとから構成される。経糸１，２に緯糸Ａ，Ｂを供給して交差させる平織構造が形成される。
【００８８】
経糸１，２には、撚り係数が３．３以上の撚糸（第２撚糸）を用いる。緯糸Ａ，Ｂには、３．０以下の撚糸（第１撚糸）を用いる。
【００８９】
裏面層ガーゼＧ２は、経糸３，４と緯糸Ｃ，Ｄとから構成される。経糸３，４に緯糸Ｃ，Ｄを供給して交差させる平織構造が形成される。
【００９０】
経糸３，４には、撚り係数が３．３以上の撚糸（第３撚糸）を用いる。緯糸Ｃ，Ｄには、撚り係数が３．３以上の撚糸（第４撚糸）を用いる。
【００９１】
すなわち、表面層ガーゼＧ１では、経糸は一般的な撚糸により形成され、緯糸は弱撚糸（または無撚糸）により形成される。裏面層ガーゼＧ２では、経糸および緯糸とも一般的な撚糸により形成される。裏面層ガーゼＧ２は、従来より一般に用いられているガーゼ組織である。
【００９２】
これにより、表面層ガーゼＧ１では、緯糸方向に繰り返される皺が発生するとともに、緯糸方向の皺に追従して、経糸方向にも皺が発生する。したがって、第６実施形態は、第４実施形態に準ずる効果が得られる。
【００９３】
＜備考＞
ところで、パイルタオルでは、無撚糸パイルや弱撚糸パイルが用いられることもある。
【００９４】
一般的に用いられる撚糸は、綿花の繊維を撚って形成される。これに対し、無撚糸は、撚糸を撚り戻し、撚りのない状態になるように形成される。
【００９５】
無撚糸は、ふんわりとふくらみ、繊維間に空気をたくさん含んでいる。したがって、無撚糸パイルは、保温性や柔らかな肌触りを実現する。
【００９６】
弱撚糸は、無撚糸同様に撚糸を撚り戻すが、撚りが残るように形成される。弱撚糸も無撚糸に近似する性質を有する。
【００９７】
考案者は、無撚糸または弱撚糸をガーゼ織物に適用することを検討した。無撚糸または弱撚糸によるガーゼ組織は、通気性や軽量性を維持しながら、撚糸によるガーゼ組織に比べてボリューム感を有する。その結果、保温性、柔らかな肌触り、防透性が向上する。
【００９８】
しかしながら、一般に、無撚糸や弱撚糸は撚糸に比べ強度が劣る。したがって、無撚糸のみで構成されたガーゼ組織は、強度が劣る。弱撚糸のみで構成されたガーゼ組織も同様である。多重ガーゼとしても著しい強度向上にならない。
【００９９】
そこで、撚糸により構成されたガーゼ組織と無撚糸（または弱撚糸）により構成されたガーゼ組織とを接結する多重ガーゼ織物に適用することを検討した。
【０１００】
撚糸により構成されたガーゼ組織が強度を維持するともに、無撚糸（または弱撚糸）により構成されたガーゼ組織は、保温性、柔らかな肌触り、防透性を有する。すなわち、組み合わせにより相互の長所を併せ持つ。
【０１０１】
考案者は、関連考案として、無撚糸（または弱撚糸）を表面層および裏面層に用いた多重ガーゼ織物を提案している。
【０１０２】
しかしながら、関連考案を実際に製品化し、販売するうちに、一部に無撚糸（または弱撚糸）を用いただけでも、関連考案に準ずる効果が得られるのではないかと、着想するに至った。
【０１０３】
とくに、衣服に適用する場合は、肌に接触する面のみに無撚糸（または弱撚糸）が用いられていればよいのではないかと、着想するに至った。
【０１０４】
＜多重ガーゼ織物の適用例＞
本願考案の多重ガーゼ織物では、通気性、軽量性を維持しながら、従来技術に比べ嵩高性、保温性、柔らかな肌触り、防透性が向上している。また、従来技術に準ずる強度を有し、衣服等の縫製分野に適用できる。製造コストが低い。
【０１０５】
その結果、ガーゼタオルやハンカチはもちろん、被服（ガウン、パジャマ、シャツ、パンツ、マフラー、乳幼児用品等）や寝装具類（シーツ、ブランケット、枕カバーなど）の生地として好適である。
【符号の説明】
【０１０６】
Ｇ１  表面層ガーゼ
Ｇ２  裏面層ガーゼ
Ｇ３  中間層ガーゼ
１，２  表面層ガーゼ経糸
３，４  裏面層ガーゼ経糸
５，６  中間層ガーゼ経糸
Ａ，Ｂ  表面層ガーゼ緯糸
Ｃ，Ｄ  裏面層ガーゼ緯糸
Ｅ，Ｆ  中間層ガーゼ緯糸
【図１】
0003208614.tif 000003
【図２】
0003208614.tif 000004
【図３】
0003208614.tif 000005
【図４】
0003208614.tif 000006
【図５】
0003208614.tif 000007
【図６】
0003208614.tif 000008
【図７】
0003208614.tif 000009
【図８】
0003208614.tif 000010